FR 2528754 A1 19831223 FR 8210847 A 19820622 DESCRIPTION La présente invention concerne la mise en teinte des bois résineux et celle des bois à nulle ou faible teneur en tanin. Pourrles bois résineux (sapins et pins), les procédés connus à ce 3our, ne donnent pas de bons résultats les teintes à l'eau qui sont les plus châtoyantes sont diffici leb i appliquer parce que la résine ne se laisse pas pénétirer. Les tons paraissent délavé * vec des refus importants. Les autres teintes masquent les bois ou manquent de relief, voir les deux inconvéniants jumelés. Les procédés les plus acceptables demandent de nombreuses passes de produit (sept dans certaines maisons) et un tour de main de professionnel Seuls les tons naturel et miel sont très commercialisés; les tons plus fonçés ont les inconvéniants précités. En plus, les fabriques de meubles font un gaspillage important en éliminant les bois les plus résineux (qui sont. les plus joli8? et les sapins et pins dits " bleus". L'invention permet d'éviter tous ces inconvéniants en facilitant la pénétration des teintes à l'eau, même sur la résine ou des matières grasses (dbnt les insecticides). L'application peut être fatte par quiconque, m8me non spécialisé et sans tour de main, et permet de supprimer les gaspillages tout en amdliorant le résultât Les bois hyper-résineux et bleus, peuvent être utilisés et se testent comme les autres et sans laisser apparattre les "bleus". On peut teinter jusqu'au noir absolu, ou presque noir en laissant apparattre des ramages et ce, dans les couleurs désirées, par exemple noir marron, noir plus rouge etc... La résistance des colorants aux Ultra-violets paratt ren formée, L'invention paut-ttre appliquée d'une façon industriel -le, puisqu'elle ne nécessite aucun tour de main particut- lier et s'applique comme les teintes à l'eau qui sont elles même appliquées industriellement0 Le trempé seratt le plus efficace et le plus rapide. Matériel dapplication: Le même que pour les teintes à l'eau: pinceaux, éponges, trempé etc;;0 LP4invention permet de parvenir au meilleur résultat en agissant comme suit: Procédé; A/ passer une sous couche à saturation avec le composé dont la formule est décrite plus loin, Attendre un peu plus que les séchage complet apparent soit un minimum de I2 heures, par hygrometrie ambiante normale. B/ passer une couche de teinte à l'eau de bonne qualité de la couleur souhaitée. En ajoutant de l'eau non calcaire à la préparation de base de sous couche , on éclaircit la tonalité de la teinte mise en deuxième passe.Pour les tons moyens les meilleurs résultats sont obtenus en n'exédant pas I5 volumes d'eau pour un volume de base pour les bois non résineux. Pour le noir absolu, la sous couche peut titre appliquée avec la base pure. Formule:du produit de sous couche. Pour un litre de préparation: Pyrogallol Rectapur, appelé aussi Acide Pyrogallique: 20grs Sulfate de fer: 25grs Eau non calcaire: pour complément du volume. Dosage: La variation des dosages est possible, bien que le dosage désigné parait pour les travaux habituels, donner les meilleurs résultâtes. ( voir ci-dessus dans: procédé) I REVENDICATlONS I- Procédé concernant la mise en teinte des bois résineux et des bois a teneur faible ou nulle en tanin caractérisé par les étapes suivantes: A/ passer une sous couche à saturation avec le compo sB dont la formule est décrite plus loin. Attendre un peu plus que le séchage complet apparent soit un minimum de 12 ,heures, par hygrométrie ambiante normale. B/ passer une couche de la teinte à l'eau de bonne qualité de la couleur souhaitée. 2- Procédé concernant la mise en teinte, selon la revendication I, caractérisé par l'application dans l'étape A, du produit de sous couche de formule ci-dessous: Pour un litre de préparation. Pyrogallol Rectapur,appelé aussi Acide Pyrogallique 20 grs Sulfate de fer 25 grs Eau non calcaire: pour complément de volume. 3- Procédé 4 concernant la mise en teinte, selon la revendication I, caractérisé en ce que en ajoutant de liteau non calcaire à la préparation de base de sous couche, on éclair -cit'la tonalité de la teinte mise en deuxième passe. Pour les tons moyens, les meilleurs résultats sont obtenus en n'exédant pas 15 volumes d'eau pour un volume de base pour les bois non résineux. Pour le noir absolu, la sous couche peut être appel in quée avec la base pure.